(57)【要約】【課題】原着ポリトリメチレンテレフタレート捲縮糸をカーペットのパイル糸の主要部分として使用することにより、植物化度を向上せしめたカーペットを提供すること。【解決手段】パイル糸に用いる原着ポリトリメチレンテレフタレート捲縮糸が、下記（１）〜（７）の特性を同時に満足することにより、耐摩耗性と嵩高性等に優れた、植物化度を向上せしめたカーペットを得る。（１）単繊維の断面形状が異形断面形状であり、該繊維断面の外接円の直径（Ｂ）と内接円の直径（Ａ）の比（Ｂ／Ａ）で表した異形度が１．８〜４．５（２）極限粘度（ＩＶ）０．７〜１．３（３）強度が１．５〜２．５ｃＮ／ｄｔｅｘ（４）伸度が２５〜６０％（５）単糸繊度が１０〜２５ｄｔｅｘ（６）熱水収縮率が１〜５％（７）乾熱捲縮率が５〜２５％【選択図】図１
2010240174.tif 000002
【特許請求の範囲】
【請求項１】
植物由来原料からなる原着ポリトリメチレンテレフタレート捲縮糸をパイル糸として用いたカーペットにおいて、カーペット表皮のテーバー型摩耗試験（摩耗輪：Ｈ−１８、摩耗回数３００回）によるパイル糸の摩耗量が２〜１５質量％であることを特徴とするカーペット。
【請求項２】
植物由来原料からなる原着ポリトリメチレンテレフタレート捲縮糸をパイル糸として用いたカーペットにおいて、カーペット表皮のテーバー型摩耗試験（摩耗輪：Ｈ−１８、摩耗回数１，０００回）によるパイル糸の摩耗量が３〜３０質量％であることを特徴とするカーペット。
【請求項３】
前記植物由来原料からなる原着ポリトリメチレンテレフタレート捲縮糸が、次の（１）〜（７）の特性を同時に満足することを特徴とする請求項１または請求項２に記載のカーペット。
（１）単繊維の断面形状が異形断面形状であり、該繊維断面の外接円の直径（Ｂ）と内接円の直径（Ａ）の比（Ｂ／Ａ）で表した異形度が１．８〜４．５
（２）極限粘度（ＩＶ）０．７〜１．３
（３）強度が１．５〜２．５ｃＮ/ｄｔｅｘ
（４）伸度が２５〜６０％
（５）単糸繊度が１０〜２５ｄｔｅｘ
（６）熱水収縮率が１〜５％
（７）乾熱捲縮率が５〜２５％
【請求項４】
前記植物由来原料からなる原着ポリトリメチレンテレフタレート捲縮糸のパイル糸を用いたカーペット表皮の平均パイル長さが５〜１５ｍｍ、パイル目付けが３００〜３，０００ｇ／ｍ２であることを特徴とする請求項１〜３項のいずれか１項に記載のカーペット。
【発明の詳細な説明】
【技術分野】
【０００１】
本発明は、植物由来原料からなる原着ポリトリメチレンテレフタレート捲縮糸をパイル糸として用いたカーペットに関するもので、従来技術では達成できなかった耐摩耗性に優れ、嵩高性等に優れた、植物化度の向上したカーペットを提供するものである。
【背景技術】
【０００２】
ポリトリメチレンテレフタレートは、トウモロコシやサトウキビ等の澱粉から得られるグルコール成分を原料とするポリエステル系樹脂である。植物を原料とすることから地球温暖化の要因として考えられる二酸化炭素の削減に有効で、自然の循環サイクルに適合し地球環境にやさしい素材として注目されている。このような植物由来原料からなるポリトリメチレンテレフタレート繊維を用いた車両用フロアカーペットやオプションマット、また、家庭用カーペットやラグ等が作られ実用化が図られつつある。  
【０００３】
しかしながら、従来のポリトリメチレンテレフタレート繊維を使用したカーペットには、摩耗し易く、嵩高性が劣るという欠点があり、限られた用途にしか実用化できていなかった。これは、ポリトリメチレンテレフタレート捲縮糸の強度や伸度などの糸物性やその捲縮特性が、ナイロンやポリエステル繊維捲縮糸等に比べ劣るためで、現行のナイロンやポリエステル繊維捲縮糸等と同様な物性を得ることができれば、カーペット用途は勿論、他のインテリア用素材として広く展開できることが期待される。
【０００４】
従来技術として、ポリトリメチレンテレフタレート捲縮糸とそれを用いたカーペットに関して、特許文献１、特許文献２および特許文献３が開示されている。
【０００５】
特許文献１は、「優れた防汚性、テクスチャー保持性および耐圧潰性を有するポリ（トリメチレンテレフタレート）のポリエステルカーペットと、そのカーペットを製造するために使用される嵩高連続フィラメント糸およびその糸の製造方法を提供する。」ことを課題とし、その解決手段として、「ポリ（トリメチレンテレフタレート）嵩高連続フィラメント糸の製造方法、そのフィラメント、およびそらから製造されたカーペット」として開示し、ポリ（トリメチレンテレフタレート）嵩高連続フィラメント糸を使用したカーペットについて述べている。
【０００６】
特許文献２は、「汚れ落とし性、圧縮回復性、汚染性に優れるダストコントロールマットを提供する。」ことを課題とし、その解決手段として「パイル糸にポリトリメチレンテレフタレートを主成分とする捲縮糸を用い、該捲縮糸を構成する単糸の繊度が１０〜１００ｄｔｅｘであり、かつパイル糸の目付けが５００〜５０００ｇ／ｍ２であることを特徴とするダストコントロールマット」として開示しており、ポリトリメチレンテレフタレート捲縮糸をパイル糸として用い、捲縮糸を構成する単糸の繊度とパイル糸の目付けを限定したダストコントロールマットについて述べている。
【０００７】
特許文献３は、「ポリトリメチレンテレフタレート特有の防汚性を活かしつつ、ペンシルポイント性を改良した、長期使用後のカーペットの表面審美性維持に優れるダストコントロールマット用捲縮糸、およびそれからなるダストコントロールマットを提供する。」ことを課題とし、その解決手段として「ポリトリメチレンテレフタレートを原料とする原着マルチフィラメント捲縮糸に１５０〜２２０Ｔ／ｍの諸撚りを施した後、１００〜１３０℃のスチームで熱セットすることを特徴とするダストコントロールマット用捲縮糸の製造方法。」を開示しており、ダストコントロールマット用捲縮糸にポリトリメチレンテレフタレート原着マルチフィラメント捲縮糸を使用し、その撚り加工条件と熱セット条件について述べている。
【０００８】
上記特許文献１の技術は、ポリ（トリメチレンテレフタレート）の嵩高連続フィラメント糸の製造方法、およびその糸特性、例えば、フィラメント糸の固有粘度、総デニール、フィラメント当たりのデニール、沸水処理ＢＣＥ、収縮、強力、破断伸びなどについて言及しており、ならびにその糸を用いて製造されるカーペット規格、例えば、糸のインチ当たりの巻き回数、カーペットの重量、カーペットのパイル高さなどについて言及している。しかしながら、カーペット使用上重要な摩耗特性に関しては、まったく触れられていない。
【０００９】
上記特許文献２の技術は、ポリトリメチレンテレフタレート捲縮糸については、単糸の繊度、沸騰水処理後の捲縮伸長率など、また、ダストコントロールマットについては、パイル糸の目付け、圧縮回復性などに言及している。しかしながら、カーペット使用上重要な摩耗特性については、一切述べていない。
【００１０】
上記特許文献３の技術は、ポリトリメチレンテレフタレートを原料とする原着マルチフィラメント捲縮糸より製造されるダストコントロールマットについて言及している。しかしながら、カーペットの耐摩耗性や耐ヘタリ性等の耐久性に関して、一切触れられていない。
【００１１】
以上の特許文献１〜３の内容は、いずれも、カーペットの耐摩耗性や嵩高性等に関して言及していないことから、該技術によって得られるカーペットの耐摩耗性、嵩高性等について満足のいくレベルになっているとは到底言えない。
【００１２】
【特許文献１】特表平１０  −５０２１３９号公報
【特許文献２】特開２００７−１６９８６８号公報
【特許文献３】特開２００７−１９７８６８号公報
【発明の開示】
【発明が解決しようとする課題】
【００１３】
本発明の課題は、上記の問題点を克服し、従来技術では達成できなかった原着ポリトリメチレンテレフタレート捲縮糸をカーペットのパイル糸の主要部分として使用することにより、植物化度を向上せしめ、耐摩耗性や嵩高性に優れたカーペットを提供することにある。
【課題を解決するための手段】
【００１４】
本発明は、上記課題を解決するために次のような手段によって達成することができる。
【００１５】
［１］植物由来原料からなる原着ポリトリメチレンテレフタレート捲縮糸をパイル糸として用いたカーペットにおいて、カーペット表皮のテーバー型摩耗試験（摩耗輪：Ｈ−１８、摩耗回数３００回）によるパイル糸の摩耗量が２〜１５質量％であることを特徴とするカーペット。
【００１６】
［２］植物由来原料からなる原着ポリトリメチレンテレフタレート捲縮糸をパイル糸として用いたカーペットにおいて、カーペット表皮のテーバー型摩耗試験（摩耗輪：Ｈ−１８、摩耗回数１，０００回）によるパイル糸の摩耗量が３〜３０質量％であることを特徴とするカーペット。
【００１７】
［３］前記植物由来原料からなる原着ポリトリメチレンテレフタレート捲縮糸が、次の（１）〜（７）の特性を同時に満足することを特徴とする前項１または２に記載のカーペット。
（１）単繊維の断面形状が異形断面形状であり、該繊維断面の外接円の直径（Ｂ）と内接円の直径（Ａ）の比（Ｂ／Ａ）で表した異形度が１．８〜４．５
（２）極限粘度（ＩＶ）０．７〜１．３
（３）強度が１．５〜２．５ｃＮ/ｄｔｅｘ
（４）伸度が２５〜６０％
（５）単糸繊度が１０〜２５ｄｔｅｘ
（６）熱水収縮率が１〜５％
（７）乾熱捲縮率が５〜２５％
【００１８】
［４］前記植物由来原料からなる原着ポリトリメチレンテレフタレートのパイル糸を用いたカーペット表皮の平均パイル長さが５〜１５ｍｍ、パイル目付けが３００〜３，０００ｇ／ｍ２であることを特徴とする前項１〜３項のいずれか１項に記載のカーペット。
【発明の効果】
【００１９】
［１］の発明では、原着ポリトリメチレンテレフタレート捲縮糸をパイル糸として用いたカーペット表皮のテーバー型摩耗試験（摩耗輪：Ｈ−１８、摩耗回数３００回）によるパイル糸の摩耗量が２〜１５質量％であるので、耐摩耗性に優れたカーペットとすることができる。また原着糸であるので、カーペットの製造工程において染色工程を設けなくて済み、耐摩耗性に優れた植物由来の原料を使用したカーペットとすることができる。
【００２０】
［２］の発明では、原着ポリトリメチレンテレフタレート捲縮糸をパイル糸として用いたカーペット表皮のテーバー型摩耗試験（摩耗輪：Ｈ−１８、摩耗回数１，０００回）によるパイル糸の摩耗量が３〜３０質量％であるので、耐摩耗性に、より優れたカーペットとすることができる。また原着糸であるので、カーペットの製造工程において染色工程を設けなくて済み、耐摩耗性に優れた植物由来の原料を使用したカーペットとすることができる。
【００２１】
［３］の発明では、原着ポリトリメチレンテレフタレート捲縮糸を構成する単繊維の断面形状と異形度を特定構成に限定すると共に、極限粘度を特定範囲に限定し、かつ強度、伸度、単糸繊度、熱水収縮率及び乾熱捲縮率をそれぞれ特定範囲に限定しているから、耐摩耗性と嵩高性に優れた、カーペットとすることができる。
【００２２】
［４］の発明では、前記植物由来原料からなる原着ポリトリメチレンテレフタレート捲縮糸のパイル糸を用いたカーペット表皮の平均パイル長さが５〜１５ｍｍ、パイル目付けが３００〜３，０００ｇ／ｍ２であるので、耐摩耗性に優れ、嵩高性、底付き感のない、カーペットとすることができる。
【発明を実施するための最良の形態】
【００２３】
本発明は、植物由来原料からなる原着ポリトリメチレンテレフタレート捲縮糸をパイル糸として用いたカーペットの耐摩耗性不良や嵩高性の不足等の改善について、鋭意検討し、パイル糸に使用する原着ポリトリメチレンテレフタレート捲縮糸の単繊維そのものの断面形状や極限粘度（ＩＶ）、強度、伸度、単糸繊度、熱水収縮率、乾熱捲縮率などの繊維特性を特定なものに限定し、更に、カーペット表皮の平均パイル長さ、パイル目付けなどを特定なものにしてみたところ、前記課題を一挙に解決するカーペットを提供することができた。
【００２４】
本発明のカーペットは、植物由来原料からなる原着ポリトリメチレンテレフタレート捲縮糸のパイル糸を用い、カーペット表皮のテーバー型摩耗試験（摩耗輪：Ｈ−１８、摩耗回数３００回）によるパイル糸の摩耗量が２〜１５質量％満足するカーペットである。
【００２５】
植物由来原料からなる原着ポリトリメチレンテレフタレート捲縮糸のパイル糸を用いたカーペット表皮のテーバー型摩耗試験（３００回）によるパイル糸の摩耗量が２〜１５質量％であると、耐摩耗性に優れたカーペットとすることが出来る。パイル糸の摩耗量が２質量％以下であれば一番好ましいが、実用上は達成が困難な数字である。パイル糸の摩耗量が１５質量％以上であると、カーペット使用中に繊維が経時的に脱落し、カーペットの基布が見える状態となり外観が大きく変化し好ましくない。カーペット表皮のテーバー型摩耗試験（３００回）によるパイル糸の摩耗量が、２〜１２質量％であれば好ましく、パイル糸の摩耗量が２〜１０質量％であれば特に好ましい。
【００２６】
本発明のカーペットは、植物由来原料からなる原着ポリトリメチレンテレフタレート捲縮糸のパイル糸を用い、カーペット表皮のテーバー型摩耗試験（摩耗輪：Ｈ−１８、摩耗回数１，０００回）によるパイル糸の摩耗量が３〜３０質量％満足するカーペットである。
【００２７】
植物由来原料からなる原着ポリトリメチレンテレフタレート捲縮糸のパイル糸を用いたカーペット表皮のテーバー型摩耗試験（１，０００回）によるパイル糸の摩耗量が３〜３０質量％であると、耐摩耗性に、より優れたカーペットとすることが出来る。パイル糸の摩耗量が３質量％以下であれば一番好ましいが、実用上は達成が困難な数字である。パイル糸の摩耗量が３０質量％以上であると、カーペット使用中に繊維が経時的に脱落し、カーペットの基布が見える状態となり外観が大きく変化し好ましくない。カーペット表皮のテーバー型摩耗試験（１，０００回）によるパイル糸の摩耗量が３〜２５質量％であれば好ましく、パイル糸の摩耗量が３〜２０質量％であれば更に好ましく、パイル糸の摩耗量が３〜１５質量％であれば特に好ましい。
【００２８】
また、本発明においては、カーペットの製造方法については特に限定されず、例えば、織カーペット、刺繍カーペット、接着カーペット、編カーペット等の製造方法を挙げることができる。また、パイルの形態も特に限定されず、カットパイル、ループパイル、カットアンドループのいずれの形態でも選択することができる。
【００２９】
原着ポリトリメチレンテレフタレート捲縮糸の原料であるポリトリメチレンテレフタレート組成物を構成するポリトリメチレンテレフタレートポリマーは、テレフタル酸を酸成分とし、１，３−プロパンジオールをグリコール成分、特に、植物由来の１，３−プロパンジオールをグリコール成分とし、重合してなるポリトリメチレンテレフタレートである。前記ポリトリメチレンテレフタレートは、９５モル％以上のトリメチレンテレフタレート繰り返し単位と５モル％以下のその他のエステル繰り返し単位から構成される。また、この発明の効果を阻害しない範囲であれば、トリメチレンテレフタレート以外の成分を共重合したものを用いても良い。トリメチレンテレフタレート以外の成分を共重合した場合、構成するポリマー分子鎖の全繰り返し単位の８０質量％以上、好ましくは９０質量％以上をトリメチレンテレフタレート単位とする。
【００３０】
原着ポリトリメチレンテレフタレート捲縮糸の極限粘度（ＩＶ）は０．７〜１．３の必要がある。ここで、前記極限粘度は、３０℃、フェノール／テトラクロロエタン＝５０／５０（質量比）の混合溶液で測定した値である。前記極限粘度が０．７未満では、ポリ乳酸捲縮糸の強度や伸度そしてカーペット用途に適した耐摩耗性を付与することができない。一方、前記極限粘度が１．３を超える高粘度の場合は、溶融粘度が高くなりすぎる結果、紡糸温度を上げる必要が生じ、その結果、作業環境に良くないアクロレインが発生し、また製糸し難くなるという問題を生じる。中でも原着ポリトリメチレンテレフタレート捲縮糸の相対粘度（ＩＶ）は０．９〜１．１であるのが好ましい。
【００３１】
また、原着ポリトリメチレンテレフタレート捲縮糸の原料として用いられるポリトリメチレンテレフタレート組成物は、着色剤を０．０１〜３．０質量％含有した構成である。このような濃度に設定することにより捲縮糸に適当な濃度の色を付与することができて意匠性を向上できる。また、０．０１質量％以上とすることで顔料ムラに起因した色むらの発生を防止できると共に３．０質量％以下とすることで糸切れの発生を十分に防止することができる。中でも着色剤の含有率は０．０５〜１．０質量％であるのが好ましい。
【００３２】
そして、本発明の効果を阻害しない範囲であれば、前記ポリトリメチレンテレフタレート組成物には、ポリトリメチレンテレフタレート以外の他のポリマー（ポリマー粒子を含む）の他、艶消し剤、可塑剤、難燃剤、帯電防止剤、消臭剤、抗菌剤、抗酸化剤、耐熱剤、耐光剤、紫外線吸収剤等の各種添加剤を必要に応じて含有させても良い。
【００３３】
原着ポリトリメチレンテレフタレート捲縮糸をパイル糸として用いたカーペットは、パイル糸に用いる原着ポリトリメチレンテレフタレート捲縮糸が、次の（１）〜（７）の特性を同時に満足することを特徴とするカーペットである。
（１）構成単繊維の断面形状は異形断面形状である。このような断面形状にすることによってパイル糸が倒れ難くなり、外部から摩擦等により繊維表面が摩擦し難いものとなる。該繊維断面の外接円の直径（Ｂ）と内接円の直径（Ａ）の比（Ｂ／Ａ）で表した異形度は１．８〜４．５の異形断面形状である。好ましくは、２．０〜４．０であり、更に好ましくは２．２〜３．８である。異形度が１．８未満であると、ポリトリメチレンテレフタレート捲縮糸の嵩高性が不足するため、糸のカバリング特性が低下するので好ましくない。異形度が４．５を超えるポリトリメチレンテレフタレート捲縮糸は製造が困難である。
（２）極限粘度（ＩＶ）は０．７〜１．３である。
（３）強度が１．５〜２．５ｃＮ/ｄｔｅｘ
（４）伸度が２５〜６０％
（５）単糸繊度が１０〜２５ｄｔｅｘ
（６）熱水収縮率が１〜５％
（７）乾熱捲縮率が５〜２５％
【００３４】
前記原着ポリトリメチレンテレフタレート捲縮糸の強度は１．５〜２．５ｃＮ/ｄｔｅｘである。前記捲縮糸の強度が１．５ｃＮ/ｄｔｅｘ未満ではカーペットにした時に耐摩耗性が劣り、使用時に捲縮糸の一部がすり切れてしまうことがある。中でも、前記原着ポリトリメチレンテレフタレート捲縮糸の強度は１．７５〜２．２５ｃＮ/ｄｔｅｘであるのが好ましい。また、前記原着ポリトリメチレンテレフタレート捲縮糸の伸度は２５〜６０％である。前記捲縮糸の伸度が２５％未満ではカーペットにした時に耐摩耗性が劣り、使用時に捲縮糸の一部がすり切れてしまうことがある。中でも、前記原着ポリトリメチレンテレフタレート捲縮糸の伸度は３０〜５５％が好ましく、特に好ましくは３５〜５０％である。
【００３５】
前記原着ポリトリメチレンテレフタレート捲縮糸の強度が１．５〜２．５ｃＮ/ｄｔｅｘで、且つ前記原着ポリトリメチレンテレフタレート捲縮糸の伸度が２５〜６０％である場合には、耐摩耗性に優れるので好ましい。但し、強度を上げていくと通常伸度は低下するものであり、伸度を２５％以上とした場合の強度は高々２．５ｃＮ/ｄｔｅｘであり、また伸度が６０％を超えると強度を１．５ｃＮ/ｄｔｅｘ以上とすることができない。
【００３６】
前記原着ポリトリメチレンテレフタレート捲縮糸の単糸繊度は１０〜２５ｄｔｅｘの範囲である。単糸繊度が１０ｄｔｅｘ未満では、該捲縮糸を用いて構成したカーペットは嵩高性が不十分なものとなる。一方、単糸繊度が２５ｄｔｅｘを超えると、原着ポリトリメチレンテレフタレート捲縮糸の糸物性を得ることが困難となる。中でも前記原着ポリトリメチレンテレフタレート捲縮糸の単糸繊度は１５〜２５ｄｔｅｘの範囲である。
【００３７】
また、前記原着ポリトリメチレンテレフタレート捲縮糸の総繊度は８００〜３，０００ｄｔｅｘの範囲がよい。このような範囲であれば、タフテッドカーペット用途に最適な原着捲縮糸となるが、特にこのような用途への使用に限定されるものではない。中でも、前記原着ポリトリメチレンテレフタレート捲縮糸の総繊度は１，０００〜２，５００ｄｔｅｘの範囲であるのが好ましく、特に１，０００〜２，０００ｄｔｅｘの範囲が好ましい。
【００３８】
また、前記原着ポリトリメチレンテレフタレート捲縮糸の熱水収縮率は１〜５％の範囲である。熱水収縮率が１％未満ではポリトリメチレンテレフタレート捲縮糸の結晶化度が高くなり、強度と伸度がバランスよく発現しない。一方、熱水収縮率が５％を越えると、ポリトリメチレンテレフタレート捲縮糸の熱セット処理時に糸収縮が発生し、またカーペット製造における各工程での管理に困難をきたすという問題がある。中でも、前記原着ポリトリメチレンテレフタレート捲縮糸の熱水収縮率は、１〜３％の範囲であるのが好ましい。
【００３９】
また、前記原着ポリトリメチレンテレフタレート捲縮糸の乾熱捲縮率は、５〜２５％の範囲である。この乾熱捲縮率は、原着ポリトリメチレンテレフタレート捲縮糸のボリューム感を示すパラメーターであり、原着ポリトリメチレンテレフタレート捲縮糸を１２０℃の熱風で処理して捲縮を発現させ、その捲縮の程度を示した値である。乾熱捲縮率が５％未満では捲縮が不十分であり、カーペットとしてのボリューム感が不足し、糸のカバリング特性に劣ったものとなる。一方、乾熱捲縮率が２５％を超えるポリトリメチレンテレフタレート捲縮糸を用いて構成したカーペットはフェルト様となり、好ましいカーペットは得られない。中でも、前記原着ポリトリメチレンテレフタレート捲縮糸の乾熱捲縮率は、８〜２０％の範囲であるのが好ましく、特に好ましい範囲は８〜１５％である。
【００４０】
また、前記原着ポリトリメチレンテレフタレート捲縮糸に用いる着色剤は、例えば無機顔料、有機顔料等が挙げられ、捲縮糸に色彩を与え得るものであれば特に限定されない。前記着色剤として、例えば、カーボンブラック、酸化系無機顔料、フェロシアン化物無機顔料、珪酸塩無機顔料、炭酸塩無機顔料、燐酸塩無機顔料等の無機顔料、フタロシアニン系有機顔料、ペリレン系有機顔料、イソインドリノン系有機顔料からなる群から選ばれた少なくとも１種の顔料を用いる。
【００４１】
本発明のカーペットに用いるパイル糸は、植物由来原料からなる原着ポリトリメチレンテレフタレート捲縮糸の、無撚糸および／または撚糸であって、それらを単糸および／または２本以上の合撚糸として使用することもできる。
【００４２】
具体的には、植物由来原料からなる原着ポリトリメチレンテレフタレート捲縮糸を次の（１）〜（６）などのパイル糸として使用することができる。
（１）無撚糸（生糸そのまま）をパイル糸に使用
（２）無撚糸をエアーエンタングルしてパイル糸を使用
（３）撚糸してパイル糸に使用
（４）撚り数を５０〜２５０Ｔ／ｍで撚糸してパイル糸に使用
（５）２本以上合撚糸してパイル糸に使用
（６）パイル糸の熱セットを湿熱処理または乾熱処理する
上記の植物由来原料からなる原着ポリトリメチレンテレフタレート捲縮糸をパイル糸として適宜選択使用することにより、耐摩耗性を向上させたカーペットを製造することができる。
【００４３】
そして、本発明のカーペットは、植物由来原料からなる原着ポリトリメチレンテレフタレート捲縮糸のパイル糸を用い、カーペット表皮の平均パイル長さが５〜１５ｍｍ、パイル目付けが３００〜３，０００ｇ／ｍ２であることを特徴とする。
【００４４】
植物由来原料からなる原着ポリトリメチレンテレフタレート捲縮糸をパイル糸とする時、その平均パイル長さは５〜１５ｍｍである。好ましくは、６．５〜１５ｍｍ。更に好ましくは、７．５〜１２ｍｍである。特に好ましくは、８〜１２ｍｍである。平均パイル長さが５ｍｍ以下であると、パイル表皮の隙間から基布が見えカバリング特性に劣り、カーペット使用時に底付き感がでる。平均パイル長さが１５ｍｍ以上であると、ボリューム感と嵩高性に優れ高級感はあるが、コストがかさみ、パイル糸の腰が弱くなり、カーペット使用中にパイルが寝やすくなる。
【００４５】
パイル目付けは３００〜３，０００ｇ／ｍ２である。好ましくは、３５０〜２，５００ｇ／ｍ２。更に好ましくは、４５０〜２，０００ｇ／ｍ２である。パイル目付けが３００ｇ／ｍ２以下であると、パイル表皮の隙間から基布が見えカバリング特性に劣り、底付き感がでる。パイル目付けが３，０００ｇ／ｍ２以上であると、ボリューム感と嵩高性に優れ高級感はあるが、重くなり、カーペットの取り扱いが困難になる。
【００４６】
例えば、タフティング機を用いて、前記植物由来原料からなる原着ポリトリメチレンテレフタレート捲縮糸のパイル糸をタフトする時、そのゲージは１／１６〜１／４（１インチ：２．５４ｃｍ／針数）が好ましい。更に好ましくは、１／１２〜１／８である。また、ステッチは２０〜７０ステッチ／１０ｃｍで、好ましくは、３０〜６５ステッチ／１０ｃｍがよい。さらに好ましくは、３５〜６０ステッチ／１０ｃｍがよい。
【００４７】
上記植物由来原料からなる原着ポリトリメチレンテレフタレート捲縮糸をパイル糸として用いたカーペットは、タフト後、パイル糸を固定するためにバッキング処理が施される。この時乾燥工程や熱セット工程を通過することになり、通常は乾熱処理および／または蒸気処理によって、上記植物由来原料からなる原着ポリトリメチレンテレフタレート捲縮糸に潜在化している捲縮を発現させ、ボリューム感に優れ、底付き感のないカーペットとすることができる。
【００４８】
上記特定された本発明の植物由来原料からなる原着ポリトリメチレンテレフタレート捲縮糸をパイル糸として使用したタフテッドカーペットは、耐摩耗性や嵩高性が大幅に改善されたカーペットとなる。そして、優れた嵩高性、ボリューム感の良い、品位のあるカーペットが得られる。
【００４９】
本発明の植物由来原料からなる原着ポリトリメチレンテレフタレート捲縮糸をパイル糸として用いたカーペットは、自動車用フロアカーペットおよびオプションマット、ロールカーペット、ピースカーペット、タイルカーペット、家庭用ラグ・マット等であり、本発明のカーペットの特性が活かせ、多くの用途に用いることができる。
【００５０】
本発明のカーペットは、原着ポリトリメチレンテレフタレート捲縮糸をパイル糸の主要部分として用いたものである。カーペットを構成する基布やバッキング樹脂等に３０〜７０重量％のポリトリメチレンテレフタレート樹脂を含有させれば、さらに植物化度が向上し、空気中の二酸化炭素を増加させることの少ない、環境保護の見地から地球環境にやさしいカーペットとすることができる。
【００５１】
次に、本発明に必要な原着ポリトリメチレンテレフタレート捲縮糸の具体的製造方法について述べるが、この製造方法に限定されるものではない。（図１、図２参照）
【００５２】
原着ポリトリメチレンテレフタレート捲縮糸の製造のために用いるポリトリメチレンテレフタレートポリマーは、３０℃、フェノール／テトラクロロエタン＝５０／５０（質量比）の混合溶液で測定した極限粘度（ＩＶ）が、０．７〜１．３を用いる。本発明のカーペット用途では、捲縮糸の強度や伸度、捲縮特性および耐摩耗性が要求されるため、上記特定した極限粘度のポリマーが必要である。
【００５３】
原着ポリトリメチレンテレフタレート捲縮糸の着色剤として用いる無機顔料および有機顔料は、前記特定した化合物から選ばれた少なくとも１種の顔料を使用する。また、着色剤をポリトリメチレンテレフタレートポリマーに添加してマスターバッチとしてから、製糸することもできる。
【００５４】
上記ポリトリメチレンテレフタレートポリマーと着色剤が混合機を介して一定割合に混合したポリトリメチレンテレフタレートポリマーを、ベント付き（１３）二軸押出機（１２）に供給して溶融し、紡糸パックを通して、口金細孔（１５）から紡糸する。
【００５５】
原着ポリトリメチレンテレフタレート捲縮糸の断面は、断面形状が異形断面形状を有し、単糸断面の外接円の直径（Ｂ）と内接円の直径（Ａ）の比（Ｂ／Ａ）で表した異形度は、１．８〜４．５が好ましい。
【００５６】
次いで、紡糸された糸条は吹付冷却装置（１６）の冷風で冷却固化される。
【００５７】
冷却固化した糸条にオイリング装置（１７）で油剤を付与した後、所定の速度で回転する引き取りローラー（１）で捲回して引き取る。
【００５８】
上記、引き取りローラー（１）の速度は４００〜１，０００ｍ／分である。
【００５９】
本発明にかかる捲縮糸の製造方法は、ワンステップで捲縮糸を製造する直接紡糸延伸・捲縮加工プロセスを特徴とするため、前記引き取り速度が好ましい。
【００６０】
引き取られた未延伸糸フィラメントは、連続して、ローラー群（１〜４）を用いて１段または２段以上の多段で熱延伸する。延伸ローラー（３）温度は、７０〜１００℃である。また、延伸倍率は、３．０〜５．０の範囲である。特に、本発明原着ポリトリメチレンテレフタレート捲縮糸の優れた耐摩耗性、嵩高性を得るためには、充分に延伸配向されたポリトリメチレンテレフタレート繊維を捲縮加工することが重要である。
【００６１】
充分に延伸配向したポリトリメチレンテレフタレート繊維は、熱セットローラー（４）により熱セットする。熱セットローラー（４）温度は、９０〜１６０℃である。熱セットローラー（４）の温度範囲の適正化により、ポリトリメチレンテレフタレート繊維の結晶化がコントロールされ、希望とする物性が得られるのである。
【００６２】
延伸が終了したポリトリメチレンテレフタレート繊維糸条は、連続して加熱流体捲縮付与装置（５）に導入して、捲縮を付与する。加熱流体捲縮付与装置（５）により捲縮加工した糸条（６）は、クーリングドラム（２０）上で冷却する。
【００６３】
加熱流体は加熱空気が好ましく、その使用温度は、１５０〜２１０℃である。ポリトリメチレンテレフタレート繊維の繊度、処理速度等に応じて適切な条件を選択する。
【００６４】
ポリトリメチレンテレフタレート捲縮糸の捲縮率は、繊維を緊張熱セットする熱セットローラー（４）温度とその後弛緩熱セットする加熱流体捲縮付与装置（５）の加熱流体温度条件を適宜選定することにより、目標とする乾熱捲縮率の値として製造することができる。
【００６５】
次に、該捲縮糸は交絡処理装置（２１）のノズルを通して交絡処理する。該交絡ノズルは、通常２〜６孔を備え、走行捲縮糸条に対して略直角方向から０．２〜０．５ＭＰａの高圧空気を噴射させて交絡処理する。
【００６６】
次いで、ポリトリメチレンテレフタレート捲縮糸条をチーズ状（２２）に巻き取る。巻き取り張力は、０．１０ｃＮ/ｄｔｅｘ以下の低張力で行う。
【００６７】
次に本発明のカーペットに用いるパイル糸の製造方法について述べる。本発明のカーペットに用いるパイル糸は、前記植物由来原料からなる原着ポリトリメチレンテレフタレート捲縮糸を、無撚糸および／または撚糸の状態で、あるいは、それらを単糸および／または２本以上の合撚糸としてパイル糸に使用することができる。
【００６８】
前記パイル糸は、タフテッドカーペットの製造規格に基き、パイル糸の色、総繊度（ｄｔｅｘ）、該捲縮糸の状態（無撚糸または撚糸）、該捲縮糸の合糸本数、撚糸の条件・形態などを決定する。
【００６９】
該捲縮糸は、無撚糸の状態で用いてもよく、または、無撚糸と他の無撚糸をエアーエンタングル設備で混繊糸として、そのまま／または撚糸して使用することもできる。
【００７０】
また、該捲縮糸は、撚糸（撚り数は１５０〜２５０Ｔ／ｍが好ましい。）の状態で用いてもよく、撚糸後２本以上に撚り（撚り数は５０〜２００Ｔ／ｍが好ましい。）を施して使用することもできる。
【００７１】
例えば、原着ポリトリメチレンテレフタレート捲縮糸を２本以上用い、下撚り（２００Ｔ／ｍ）と上撚り（２００Ｔ／ｍ）を施し、２本以上の合撚糸とする。その後、１２０〜１５０℃の熱風処理または９０〜１２０℃の真空蒸気熱処理で撚りセットをして、カーペット用のパイル糸とする。必要により、上記２本以上の合撚糸を更に２本以上用い、撚り（６０Ｔ／ｍ）を施し、その後、１２０〜１５０℃の熱風処理または９０〜１２０℃の真空蒸気熱処理で撚りセットをして、カーペット用のパイル糸とする。
【００７２】
本文および実例中に記述した物性の定義および測定方法は以下の通りである。
【００７３】
[極限粘度：ＩＶ] 
フェノール／テトラクロロエタン＝５０／５０（質量比）の混合溶液に試料を１ｇ／ｄｌの濃度となるよう溶解し、３０℃でウベローデ粘度管を用いて極限粘度（ＩＶ）を測定した。
【００７４】
[強伸度] 
ＵＳＴＥＲ社製ＴＥＮＳＯＲＡＰＩＤ３の引張試験機を用い、試料長２５ｃｍ、引張速度３０ｃｍ／分の条件で強力（ｃＮ）と伸度（％）を測定した。  強度（ｃＮ／ｄｔｅｘ）は、マルチフィラメントの強力をその繊度で除した値である。
【００７５】
[繊度] 
ＪＩＳ Ｌ １０１３により測定した。
【００７６】
[異形度] 
単糸を切断後、光学顕微鏡を用いて単糸の外接円の直径（Ｂ）と内接円の直径（Ａ）を測定して、次式にて求めた。
異形度＝（Ｂ）／（Ａ）
【００７７】
[熱水収縮率] 
熱水収縮率（％）は、ＪＩＳ Ｌ１０１３ カセ収縮率（Ａ法）に準じた測定値である。
ボビンパッケージからカセ取りしたポリトリメチレンテレフタレート捲縮糸を試料とする。この試料糸に総繊度ｄｔｅｘ×０．８８２ｍＮ（９０ｍｇ／ｄｔｅｘ）の張力を与える荷重をかけ１０秒経過した後に、試料長さ（Ｌｓ１）を測定する。無荷重状態にて、９８℃の熱水に３０分間浸漬した後、一昼夜自然乾燥する。これを熱水処理後のポリトリメチレンテレフタレート捲縮糸とする。この試料糸に熱水処理前と同じ総繊度ｄｔｅｘ×０．８８２ｍＮ（９０ｍｇ／ｄｔｅｘ）張力を与える荷重をかけ１０秒経過した後に、試料長さ（Ｌｓ２）を測定する。下記式より、熱水収縮率（％）を求める。
【００７８】
熱水収縮率（％）＝［（Ｌｓ１−Ｌｓ２）／Ｌｓ１］×１００
【００７９】
[乾熱捲縮率] 
ボビンパッケージからカセ取りしたポリトリメチレンテレフタレート捲縮糸を、無荷重状態で１２０℃の熱風で１０分間処理した後、１０分間自然放置する。これを乾熱処理後のポリトリメチレンテレフタレート捲縮糸とする。この試料糸に総繊度ｄｔｅｘ×０．８８２ｍＮ（９０ｍｇ／ｄｔｅｘ）の張力を与える定荷重をかけ１０秒経過した後に、試料長さ（Ｌｃ１）を測定する。次いで、同試料に総繊度ｄｔｅｘ×０．０１７６ｍＮ（１．８ｍｇ／ｄｔｅｘ）の張力を与える定荷重をかけ１０分経過した後に、試料長さ（Ｌｃ２）を測定する。下記式より、乾熱捲縮率（％）を求める。
【００８０】
乾熱捲縮率（％）＝［（Ｌｃ１−Ｌｃ２）／Ｌｃ１］×１００
【００８１】
[嵩高性]   
カーペットを真上から見た時に、パイル表皮の隙間から基布が見える状態で目視により評価した。見えない（◎）、見えにくい（○）、やや見える（△）、よく見える（×）
【００８２】
[耐摩耗性] 
カーペットの耐摩耗性は、テーバー型摩耗試験機（ＪＩＳ Ｌ １０９６．１７．３に規定）に準じた。Ｈ−１８摩耗輪を使用し、それぞれの摩耗輪に９．８Ｎの荷重をかけ試験台を３００回または１，０００回回転して試験片を摩耗させ、そのパイル糸の摩耗量を測定する。
下記式より、テーバー摩耗量（質量％）を求める。
テーバー摩耗量（質量％）＝試験後の摩耗輪部のパイル脱落質量／試験前の摩耗輪部のパイル部質量×１００％
【実施例】
【００８３】
以下、実施例を用いて本発明を詳細に説明する。
【００８４】
＜実施例１＞
[植物由来原料からなる原着ポリトリメチレンテレフタレート捲縮糸：１，１７０ｄｔｅｘ／６０フィラメント：１，１７０Ｔ−６０ｆの製造] 
図１に示す構成からなる製造装置を用いて原着ポリトリメチレンテレフタレート捲縮糸を製造した。ポリトリメチレンテレフタレート樹脂投入口（１０）からポリトリメチレンテレフタレートチップ（極限粘度：１．０２、融点：Ｔｍ＝２２８℃、）１００質量部を投入する一方、同じポリトリメチレンテレフタレート樹脂で作成したカーボンブラック２５質量％混練マスターバッチを添加剤投入口（１１）から４質量部入れ、二軸押出機（１２）で脱気しながら２５３℃にて溶融混練した。着色剤であるカーボンブラックの含有量を１．０質量％とした。
【００８５】
紡糸ヘッド（１４）の紡糸温度は２５５℃、紡糸パック（１５）に６００メッシュのフィルターを使用し、Ｙ型異形断面２０ホールを有するノズルから吐出し、３パック分をまとめて紡糸した。
【００８６】
紡出糸条を吹付冷却装置（１６）の冷風（２０℃×７０％）で冷却・固化し、Ｙ型異形断面６０本のポリトリメチレンテレフタレートマルチフィラメントを得た。
【００８７】
紡出糸条は冷却固化後、ポリトリメチレンテレフタレート糸用の１５質量％濃度の水エマルジョンタイプの油剤をオイリング装置（１７）で付与し、速度６１５ｍ／分で回転する非加熱の引き取りローラー（１）に捲回して引き取った。次いで、該糸条は連続して６５℃に加熱した速度６２１ｍ／分の予熱ローラー（２）で捲回して予熱し、９４℃に加熱した速度６４７ｍ／分で延伸ローラー（３）に捲回した後、速度約２，３８０ｍ／分で回転する１００℃に加熱した熱セットローラー（４）との間で延伸を行った。延伸倍率は３．６８倍とした。
【００８８】
次に、延伸糸条を加熱流体捲縮加工装置（５）に導き、１９０℃、０．６ＭＰａの加熱圧空気によって捲縮加工し、クーリングドラム（２０）上で冷却した。次に、ポリトリメチレンテレフタレート捲縮糸に、交絡処理装置（２１）で１２ヶ／ｍの交絡処理を行い、０．０５ｃＮ/ｄｔｅｘの巻き取り張力で、速度約２，０１２ｍ／分でチーズ（２２）状に巻き取った。
【００８９】
得られた黒原着ポリトリメチレンテレフタレート捲縮糸１，１７０Ｔ−６０ｆは、総繊度１，１７２ｄｔｅｘ／６０フィラメント（単糸繊度１９．５ｄｔｅｘ）の異形度３．４のＹ型異形断面形状で、極限粘度（ＩＶ）が１．００、強度が１．７８ｃＮ/ｄｔｅｘ、伸度が３１．７％、熱水収縮率が２．１％、乾熱捲縮率が１１．２％の物性を有していた。
【００９０】
[タフテッドカーペットの製造：実施例１−１〜１−３] 
タフティングマシンを用い、ポリエステル長繊維不織布よりなるタフテッドカーペット用一次基布に、上述の黒原着ポリトリメチレンテレフタレート捲縮糸の無撚糸をパイル糸として用い、ゲージ（１インチ：２．５４ｃｍ／１０針数）、ステッチ（パイル本数／１０ｃｍ）、平均パイル長さ（ｍｍ）、パイル部の目付け（ｇ／ｍ２）の条件を変更し、それぞれの規格で表１：＜実施例１−１〜１−３＞のタフテッドパイル原反を作成した。
【００９１】
次に、上記黒原着ポリトリメチレンテレフタレート捲縮糸をパイル糸としてタフトしたタフテッドパイル原反の裏面にＳＢＲラテックスのプレコーティングを行い、ポリエチレン樹脂シートをバッキング剤として、タフテッドカーペットを製造した。
【００９２】
＜実施例１＞の黒原着ポリトリメチレンテレフタレート捲縮糸の無撚糸をパイル糸として用いたカーペットのテーバー摩耗試験と嵩高性の結果を＜実施例１−１〜１−３＞として、表１に示す。
【表１】
2010240174.tif 000003
【００９３】
＜実施例２＞
[植物由来原料からなる原着ポリトリメチレンテレフタレート捲縮糸：１，４５０ｄｔｅｘ／６０フィラメント：１，４５０Ｔ−６０ｆの製造]
ポリマー吐出量を１４５０Ｔ−６０ｆ用に、また熱セットローラー（４）温度を１２０℃に設定する以外は、＜実施例１＞と同じようにして植物由来原料からなる黒原着ポリトリメチレンテレフタレート捲縮糸を製造した。
【００９４】
得られた黒原着ポリトリメチレンテレフタレート捲縮糸１，４５０Ｔ−６０ｆは、総繊度１，４４８ｄｔｅｘ／６０フィラメント（単糸繊度２４．２ｄｔｅｘ）の異形度３．１のＹ型異形断面形状で、極限粘度（ＩＶ）が１．００、強度が１．８６ｃＮ/ｄｔｅｘ、伸度が３５．６％、熱水収縮率が１．８％、乾熱捲縮率が１４．８％の物性を有していた。
【００９５】
[タフテッドカーペットの製造：実施例２−１〜２−５] 
タフティングマシンを用い、ポリエステル長繊維不織布よりなるタフテッドカーペット用一次基布に、上述の黒原着ポリトリメチレンテレフタレート捲縮糸の無撚糸をパイル糸として用い、ゲージ（１インチ：２．５４ｃｍ／１０針数）、ステッチ（パイル本数／１０ｃｍ）、平均パイル長さ（ｍｍ）、パイル部の目付け（ｇ／ｍ２）の条件を変更し、それぞれの規格で表２：＜実施例２−１〜２−５＞のタフテッドパイル原反を作成した。
【００９６】
次に、上記黒原着ポリトリメチレンテレフタレート捲縮糸の無撚糸をパイル糸としてタフトしたタフテッドパイル原反の裏面にＳＢＲラテックスにてプレコーティングを行い、ポリエチレン樹脂シートをバッキング剤として、タフテッドカーペットを製造した。
【００９７】
＜実施例２＞の黒原着ポリトリメチレンテレフタレート捲縮糸の無撚糸を用いたタフテッドカーペットのテーバー摩耗試験結果や嵩高性を＜実施例２−１〜２−５＞として、表２に示す。
【表２】
2010240174.tif 000004
【００９８】
表１と表２の比較例として、比較例１−１〜１−２：ナイロン６ＢＣＦ、比較例２−１〜２−３：ＰＥＴＢＣＦを用いたタフテッドカーペットのテーバー摩耗試験結果と嵩高性を表３に示す。
【表３】
2010240174.tif 000005
【００９９】
[原着ポリトリメチレンテレフタレート捲縮糸を合撚糸したパイル糸製造] 
（パイル糸用２本合撚糸の製造）
＜実施例２＞で得られた黒原着ポリトリメチレンテレフタレート捲縮糸１，４５０−６０ｆを使用し、下撚：Ｓ２００Ｔ／ｍ、上撚り：Ｚ２００Ｔ／ｍを施し、２本合撚糸とした後、スッセン熱セット設備にて１３０℃の熱風処理で撚り止めを行い、タフテッドカーペット用のパイル糸を製造した。
（パイル糸用（２本合撚糸）×２本合撚糸の製造）
上記（２本合撚糸の製造）で得られた２本合撚糸を使用し、撚り回数：Ｚ６０Ｔ／ｍを施し２本合撚糸とした後、スッセン熱セット設備にて１３０℃の熱風処理で撚り止めを行い、タフテッドカーペット用のパイル糸を製造した。
【０１００】
[カーペットの製造：実施例３−１〜３−６、実施例４−１〜４−４] 
タフティングマシンを用い、ポリエステル長繊維不織布よりなるタフテッドカーペット用一次基布に、上述のパイル糸を、ゲージ（１インチ：２．５４ｃｍ／１０針数）、ステッチ（パイル本数／１０ｃｍ）、平均パイル長さ（ｍｍ）、パイル部の目付け（ｇ／ｍ２）の条件を変更し、それぞれの規格で表４の実施例３−１〜３−６のタフテッドパイル原反および表５の実施例４−１〜４−４のタフテッドパイル原反を作成した。
【０１０１】
次に、パイル糸をタフトしたタフテッドパイル原反の裏面にＳＢＲラテックスにてプレコーティングを行い、ポリエチレン樹脂シートをバッキング剤として、タフテッドカーペットを製造した。
【０１０２】
それらカーペットのテーバー摩耗試験と嵩高性の結果を表４、表５として、それぞれ実施例３−１〜３−６、実施例４−１〜４−４として示す。
【０１０３】
また、比較例として、比較例３：ナイロン６ＢＣＦと比較例４：ＰＥＴＢＣＦのカーペットのテーバー摩耗試験と嵩高性の結果を表５に示す。
【表４】
2010240174.tif 000006
【表５】
2010240174.tif 000007
【図面の簡単な説明】
【０１０４】
【図１】原着ポリトリメチレンテレフタレート捲縮糸の製造方法で用いられる製造装置の一例を示す概略構成図である。
【図２】糸の異形度の説明図である。
【符号の説明】
【０１０５】
１：引き取りローラー
２：予熱ローラー
３：延伸ローラー
４：熱セットローラー
５：加熱流体捲縮付与装置
１０：ポリトリメチレンテレフタレート樹脂投入口
１１：添加剤投入口
１２：二軸押出機
１４：紡糸ヘッド
１６：吹付冷却装置
１７：オイリング装置
２０：クーリングドラム
２１：交絡処理装置
２２：チーズ  
【図１】
2010240174.tif 000008
【図２】
2010240174.tif 000009